КОМПОЗИЦИЯ ДЛЯ ПОЛУЧЕНИЯ ИСКУССТВЕННОГО ЯНТАРЯ
COMPOSITION FOR MAKING AMBEROID

Изобретение касается получения искусственных камней.
Известна композиция (для получения восковых плиток), включающая, мас.%: воск 50,0; смола (канифоль) 10,0; пигмент 40,0 [1].
Известна композиция для получения искусственного янтаря, включающая, мас.%: канифоль 60-70; скипидар 15-20; каучук 15-20 [2].
Задача изобретения состоит в снижении температуры получения материала, имитирующего по внешнему виду янтарь.
Технический результат достигается тем, что композиция для получения искусственного янтаря, включающая канифоль, дополнительно содержит воск и предварительно выдержанный в течение 12-48 ч в насыщенном растворе сернокислого глинозема, высушенный и размолотый до порошкообразного состояния желатин при следующем соотношении компонентов, мас.%: воск 28,0-30,0; канифоль 16,0-20,0; указанный желатин 50,0-56,0.
Для получения искусственного янтаря могут быть использованы составы композиции, приведенные в таблице.
Компоненты
Содержание, вес.ч в составах:
1
2
Воск
28,0
30,0
Канифоль
16,0
20,0
Желатин
56,0
50,0
Желатин, дробленный на куски, заливают насыщенным раствором сернокислого глинозема и выдерживают в нем в течение 24 ч (при температуре 20°С). Затем набухший желатин извлекают из раствора, сушат (при температуре 15-20°С) и размалывают до порошкообразного состояния (до прохождения через сетку №014). Воск растапливают, всыпают в него измельченную канифоль и выдерживают при постоянном помешивании до расплавления в нем канифоли, затем добавляют подготовленный желатин, все тщательно перемешивают и нагревают еще в течение 1-5 мин. В процессе получения композиции температура не превышает 100°С, что примерно на 20°С ниже, чем для композиции по прототипу. Полученную композицию заливают в формы, например, металлические и оставляют до затвердевания. Заготовки после извлечения из форм шлифуют.
Искусственный янтарь имеет вид желтого натурального янтаря, но не обладает его твердостью.
Источник информации
1. Горяйнова О.В. Поделочные материалы: глина, воск, гипс, древесина. - Ростов-на-Дону. Феникс, 2005. - С.93.
2. Патент РФ №2096187 С1, 20.11.1997.